(57)【特許請求の範囲】
【請求項１】
下記一般式（１）または（２）で示されることを特徴とする有機光導電性材料。
【化１】
0003556391.tif 000166
（一般式（１）または（２）において、Ｒ1、Ｒ5はそれぞれ水素原子、炭素数１から１０のアルキル基もしくはジベンゾチオフェン環と縮合して複素環を形成するのに必要な原子群を示す。Ｒ2、Ｒ6はそれぞれ水素原子もしくはメチル基を示す。Ｒ3、Ｒ4はそれぞれ置換基を有していてもよいアルキル基、アルケニル基、アルキニル基、アラルキル基、アリール基または複素環基を示し、共同で複素環（但し、置換基を有してもよい１，２−ジヒドロキノリン環を除く）を形成していてもよい。Ｒ7、Ｒ8はそれぞれ水素原子、置換基（但し、２−チエニル基を除く）を有していてもよいアルキル基、アルケニル基、アリール基または複素環基を示し、共同で環を形成していてもよい。）
【請求項２】
導電性支持体上に一般式（１）または（２）で示される有機光導電性材料を含む感光層を有することを特徴とする電子写真感光体。
【請求項３】
感光層が電荷発生物質と電荷輸送物質とを含有し、この電荷輸送物質が上記一般式（１）または（２）で示される有機光導電性材料であることを特徴とする、請求項２記載の電子写真感光体。
【発明の詳細な説明】
【０００１】
【発明の属する技術分野】
本発明は有機光導電性材料及びそれを用いた電子写真感光感光体に関し、詳しくは特定の有機光導電性材料を含有することを特徴とする電子写真感光体に関するものである。
【０００２】
【従来の技術】
近年、電子写真方式の利用は複写機の分野に限らず印刷版材、スライドフィルム、マイクロフィルム等の従来では写真技術が使われていた分野へ広がり、またレーザーやＬＥＤ、ＣＲＴを光源とする高速プリンターへの応用も検討されている。また最近では光導電性材料の電子写真感光体以外の用途、例えば静電記録素子、センサー材料、ＥＬ素子等への応用も検討され始めた。従って光導電性材料及びそれを用いた電子写真感光体に対する要求も高度で幅広いものになりつつある。これまで電子写真方式の感光体としては無機系の光導電性物質、例えばセレン、硫化カドミウム、酸化亜鉛、シリコンなどが知られており、広く研究され、かつ実用化されている。これらの無機物質は多くの長所を持っているのと同時に、種々の欠点をも有している。例えばセレンには製造条件が難しく、熱や機械的衝撃で結晶化しやすいという欠点があり、硫化カドミウムや酸化亜鉛は耐湿性、耐久性に難がある。シリコンについては帯電性の不足や製造上の困難さが指摘されている。更に、セレンや硫化カドミウムには毒性の問題もある。
【０００３】
これに対し、有機系の光導電性物質は成膜性がよく、可撓性も優れていて、軽量であり、透明性もよく、適当な増感方法により広範囲の波長域に対する感光体の設計が容易であるなどの利点を有していることから、次第にその実用化が注目を浴びている。
【０００４】
ところで、電子写真技術に於て使用される感光体は、一般的に基本的な性質として次のような事が要求される。即ち、（１）  暗所におけるコロナ放電に対して帯電性が高いこと、（２）  得られた帯電電荷の暗所での漏洩（暗減衰）が少ないこと、（３）  光の照射によって帯電電荷の散逸（光減衰）が速やかであること、（４）  光照射後の残留電荷が少ないことなどである。
【０００５】
しかしながら、今日まで有機系光導電性物質としてポリビニルカルバゾールを始めとする光導電性ポリマーに関して多くの研究がなされてきたが、これらは必ずしも皮膜性、可撓性、接着性が十分でなく、又上述の感光体としての基本的な性質を十分に具備しているとはいい難い。
【０００６】
一方、有機系の低分子光導電性化合物については、感光体形成に用いる結着剤などを選択することにより、皮膜性や接着性、可撓性など機械的強度に優れた感光体を得ることができ得るものの、高感度の特性を保持し得るのに適した化合物を見出すことは困難である。
【０００７】
このような点を改良するために電荷発生機能と電荷輸送機能とを異なる物質に分担させ、より高感度の特性を有する有機感光体が開発されている。機能分離型と称されているこのような感光体の特徴はそれぞれの機能に適した材料を広い範囲から選択できることであり、任意の性能を有する感光体を容易に作製し得ることから多くの研究が進められてきた。
【０００８】
このうち、電荷発生機能を担当する物質としては、フタロシアニン顔料、スクエアリウム色素、アゾ顔料、ペリレン顔料等の多種の物質が検討され、中でもアゾ顔料は多様な分子構造が可能であり、また、高い電荷発生効率が期待できることから広く研究され、実用化も進んでいる。しかしながら、このアゾ顔料においては、分子構造と電荷発生効率の関係はいまだに明らかになっていない。膨大な合成研究を積み重ねて、最適の構造を探索しているのが実情であるが、先に掲げた感光体として求められている基本的な性質や高い耐久性などの要求を十分に満足するものは、未だ得られていない。
【０００９】
一方、電荷輸送機能を担当する物質には正孔輸送物質と電子輸送物質がある。正孔輸送物質としてはヒドラゾン化合物やスチルベン化合物など、電子輸送性物質としては２，４，７−トリニトロ−９−フルオレノン、ジフェノキノン誘導体など多種の物質が検討され、実用化も進んでいるが、こちらも膨大な合成研究を積み重ねて最適の構造を探索しているのが実情である。事実、これまでに多くの改良がなされてきたが、先に掲げた感光体として求められている基本的な性質や高い耐久性などの要求を十分に満足するものは、未だ得られていない。
【００１０】
以上述べたように電子写真感光体の作製には種々の改良が成されてきたが、先に掲げた感光体として要求される基本的な性質や高い耐久性などの要求を十分に満足するものは未だ得られていないのが現状である。
【００１１】
【発明が解決しようとする課題】
本発明の目的は、帯電電位が高く高感度で、繰返し使用しても諸特性が変化せず安定した性能を発揮できる電子写真感光体及びセンサー材料、ＥＬ素子、静電記録素子等にも使用可能な有機光導電性材料を提供することである。
【００１２】
【課題を解決するための手段】
本発明者らは上記目的を達成すべく光導電性材料の研究を行なった結果、特定の構造を有する有機光導電性材料が有効であることを見出し、本発明に至った。上記で特定の構造を有する有機光導電性材料とは、下記一般式（１）または（２）で示される化合物である。
【００１３】
【化２】
0003556391.tif 000002
【００１４】
一般式（１）または（２）において、Ｒ1、Ｒ5はそれぞれ水素原子、炭素数１から１０のアルキル基もしくはジベンゾチオフェン環と縮合して複素環を形成するのに必要な原子群を示す。Ｒ2、Ｒ6はそれぞれ水素原子もしくはメチル基を示す。Ｒ3、Ｒ4はそれぞれ置換基を有していてもよいアルキル基、アルケニル基、アルキニル基、アラルキル基、アリール基または複素環基を示し、共同で複素環（但し、置換基を有してもよい１，２−ジヒドロキノリン環を除く）を形成していてもよい。Ｒ7、Ｒ8はそれぞれ水素原子、置換基（但し、２−チエニル基を除く）を有していてもよいアルキル基、アルケニル基、アリール基または複素環基を示し、共同で環を形成していてもよい。
【００１５】
【発明の実施の形態】
ここで、Ｒ1、Ｒ5の具体例としては、水素原子、メチル基、エチル基、プロピル基、ブチル基、ペンチル基、ヘキシル基、ヘプチル基、オクチル基、ノニル基、デシル基等が挙げられ、ジベンゾチオフェン環と縮合して複素環を形成する例としては、ベンゾナフトチオフェン環を構成するのに必要な原子群等を挙げることができる。また、Ｒ2、Ｒ6の具体例としては、水素原子、メチル基を挙げることができる。
【００１６】
また、Ｒ3、Ｒ4の具体例としてはメチル基、エチル基、プロピル基、ブチル基等のアルキル基、アリル基、１−プロペニル基、２−ブテニル基、メタリル基等のアルケニル基、プロパルギル基等のアルキニル基、ベンジル基、β−フェニルエチル基、α−ナフチルメチル基等のアラルキル基、フェニル基、ナフチル基、アントリル基等のアリール基、ピリジル基等の複素環基を挙げることができる。また、Ｒ3、Ｒ4は置換基を有していてもよく、その置換基の具体例としては水素原子、フッ素原子、臭素原子、塩素原子、ヨウ素原子等のハロゲン原子、メトキシ基、エトキシ基、プロポキシ基、ブトキシ基等のアルコキシ基、上述のアルキル基、アリール基等を挙げることができる。Ｒ3、Ｒ4が共同で複素環を形成している例としてはピペリジン環、モルホリン環、インドリン環等を挙げることができるが、置換基を有してもよい１，２−ジヒドロキノリン環は除く。
【００１７】
Ｒ7、Ｒ8の具体例としては水素原子、フリル基、チエニル基、ピリジル基等の複素環基、上述したアルキル基、アルケニル基、アリール基等を挙げることができる。また、Ｒ7、Ｒ8は置換基を有していてもよく、その置換基の具体例としてはフェノキシ基等のアリールオキシ基、フェニルチオ基等のアリールチオ基、上述のハロゲン原子、アルコキシ基、アラルキル基、アルキル基、アルケニル基、アリール基等を挙げることができる。Ｒ7、Ｒ8が共同で環を形成している例としてはフルオレン環、インダン環、キサンテン環等を挙げることができるが、２−チエニル基は除く。
【００１８】
本発明にかかわる一般式（１）または（２）で示される有機光導電性材料の具体例としては、例えば次の構造式を有するものが挙げられるが、これらに限定されるものではない。
【００１９】
【化３】
0003556391.tif 000003
【００２０】
【化４】
0003556391.tif 000004
【００２１】
【化５】
0003556391.tif 000005
【００２２】
【化６】
0003556391.tif 000006
【００２３】
【化７】
0003556391.tif 000007
【００２４】
【化８】
0003556391.tif 000008
【００２５】
【化９】
0003556391.tif 000009
【００２６】
【化１０】
0003556391.tif 000010
【００２７】
【化１１】
0003556391.tif 000011
【００２８】
【化１２】
0003556391.tif 000012
【００２９】
【化１３】
0003556391.tif 000013
【００３０】
【化１４】
0003556391.tif 000014
【００３１】
【化１５】
0003556391.tif 000015
【００３２】
【化１６】
0003556391.tif 000016
【００３３】
【化１７】
0003556391.tif 000017
【００３４】
【化１８】
0003556391.tif 000018
【００３５】
【化１９】
0003556391.tif 000019
【００３６】
【化２０】
0003556391.tif 000020
【００３７】
【化２１】
0003556391.tif 000021
【００３８】
【化２２】
0003556391.tif 000022
【００３９】
【化２３】
0003556391.tif 000023
【００４０】
【化２４】
0003556391.tif 000024
【００４１】
【化２５】
0003556391.tif 000025
【００４２】
【化２６】
0003556391.tif 000026
【００４３】
【化２７】
0003556391.tif 000027
【００４４】
【化２８】
0003556391.tif 000028
【００４５】
【化２９】
0003556391.tif 000029
【００４６】
【化３０】
0003556391.tif 000030
【００４７】
【化３１】
0003556391.tif 000031
【００４８】
【化３２】
0003556391.tif 000032
【００４９】
【化３３】
0003556391.tif 000033
【００５０】
【化３４】
0003556391.tif 000034
【００５１】
【化３５】
0003556391.tif 000035
【００５２】
【化３６】
0003556391.tif 000036
【００５３】
【化３７】
0003556391.tif 000037
【００５４】
【化３８】
0003556391.tif 000038
【００５５】
【化３９】
0003556391.tif 000039
【００５６】
【化４０】
0003556391.tif 000040
【００５７】
【化４１】
0003556391.tif 000041
【００５８】
【化４２】
0003556391.tif 000042
【００５９】
【化４３】
0003556391.tif 000043
【００６０】
【化４４】
0003556391.tif 000044
【００６１】
【化４５】
0003556391.tif 000045
【００６２】
【化４６】
0003556391.tif 000046
【００６３】
【化４７】
0003556391.tif 000047
【００６４】
【化４８】
0003556391.tif 000048
【００６５】
【化４９】
0003556391.tif 000049
【００６６】
【化５０】
0003556391.tif 000050
【００６７】
【化５１】
0003556391.tif 000051
【００６８】
【化５２】
0003556391.tif 000052
【００６９】
【化５３】
0003556391.tif 000053
【００７０】
【化５４】
0003556391.tif 000054
【００７１】
【化５５】
0003556391.tif 000055
【００７２】
【化５６】
0003556391.tif 000056
【００７３】
【化５７】
0003556391.tif 000057
【００７４】
【化５８】
0003556391.tif 000058
【００７５】
【化５９】
0003556391.tif 000059
【００７６】
【化６０】
0003556391.tif 000060
【００７７】
【化６１】
0003556391.tif 000061
【００７８】
【化６２】
0003556391.tif 000062
【００７９】
【化６３】
0003556391.tif 000063
【００８０】
【化６４】
0003556391.tif 000064
【００８１】
【化６５】
0003556391.tif 000065
【００８２】
【化６６】
0003556391.tif 000066
【００８３】
【化６７】
0003556391.tif 000067
【００８４】
【化６８】
0003556391.tif 000068
【００８５】
【化６９】
0003556391.tif 000069
【００８６】
【化７０】
0003556391.tif 000070
【００８７】
【化７１】
0003556391.tif 000071
【００８８】
【化７２】
0003556391.tif 000072
【００８９】
【化７３】
0003556391.tif 000073
【００９０】
【化７４】
0003556391.tif 000074
【００９１】
【化７５】
0003556391.tif 000075
【００９２】
【化７６】
0003556391.tif 000076
【００９３】
【化７７】
0003556391.tif 000077
【００９４】
【化７８】
0003556391.tif 000078
【００９５】
【化７９】
0003556391.tif 000079
【００９６】
【化８０】
0003556391.tif 000080
【００９７】
【化８１】
0003556391.tif 000081
【００９８】
【化８２】
0003556391.tif 000082
【００９９】
【化８３】
0003556391.tif 000083
【０１００】
【化８４】
0003556391.tif 000084
【０１０１】
【化８５】
0003556391.tif 000085
【０１０２】
【化８６】
0003556391.tif 000086
【０１０３】
【化８７】
0003556391.tif 000087
【０１０４】
【化８８】
0003556391.tif 000088
【０１０５】
【化８９】
0003556391.tif 000089
【０１０６】
【化９０】
0003556391.tif 000090
【０１０７】
【化９１】
0003556391.tif 000091
【０１０８】
【化９２】
0003556391.tif 000092
【０１０９】
【化９３】
0003556391.tif 000093
【０１１０】
【化９４】
0003556391.tif 000094
【０１１１】
【化９５】
0003556391.tif 000095
【０１１２】
【化９６】
0003556391.tif 000096
【０１１３】
【化９７】
0003556391.tif 000097
【０１１４】
【化９８】
0003556391.tif 000098
【０１１５】
【化９９】
0003556391.tif 000099
【０１１６】
【化１００】
0003556391.tif 000100
【０１１７】
【化１０１】
0003556391.tif 000101
【０１１８】
【化１０２】
0003556391.tif 000102
【０１１９】
【化１０３】
0003556391.tif 000103
【０１２０】
【化１０４】
0003556391.tif 000104
【０１２１】
【化１０５】
0003556391.tif 000105
【０１２２】
【化１０６】
0003556391.tif 000106
【０１２３】
【化１０７】
0003556391.tif 000107
【０１２４】
【化１０８】
0003556391.tif 000108
【０１２５】
【化１０９】
0003556391.tif 000109
【０１２６】
【化１１０】
0003556391.tif 000110
【０１２７】
【化１１１】
0003556391.tif 000111
【０１２８】
本発明の電子写真感光体は、一般式（１）または（２）で示される有機光導電性材料及び電荷発生物質をそれぞれ１種類あるいは２種類以上含有することにより得られる。電荷発生物質には無機系電荷発生物質と有機系電荷発生物質があり、前者の例としては例えばセレン、セレン−テルル合金、セレン−ヒ素合金、硫化カドミウム、酸化亜鉛、アモルファスシリコン等が挙げられる。有機系電荷発生物質の例としては、例えばメチルバイオレット、ブリリアントグリーン、クリスタルバイオレット等のトリフェニルメタン系染料、メチレンブルーなどのチアジン染料、キニザリン等のキノン染料、シアニン染料、アクリジン染料、ピリリウム色素、チアピリリウム色素、スクエアリウム色素、ペリノン系顔料、アントラキノン系顔料、金属含有あるいは無金属のフタロシアニン系顔料、ペリレン系顔料等が挙げられ、また、アゾ顔料も用いられる。
【０１２９】
アゾ顔料としてはたとえば特開昭４７−３７５４３号、特開昭５３−９５０３３号、特開昭５３−１３２３４７号、特開昭５３−１３３４４５号、特開昭５４−１２７４２号、特開昭５４−２０７３６号、特開昭５４−２０７３７号、特開昭５４−２１７２８号、特開昭５４−２２８３４号、特開昭５５−６９１４８号、特開昭５５−６９６５４号、特開昭５５−７９４４９号、特開昭５５−１１７１５１号、特開昭５６−４６２３７号、特開昭５６−１１６０３９号、特開昭５６−１１６０４０号、特開昭５６−１１９１３４号、特開昭５６−１４３４３７号、特開昭５７−６３５３７号、特開昭５７−６３５３８号、特開昭５７−６３５４１号、特開昭５７−６３５４２号、特開昭５７−６３５４９号、特開昭５７−６６４３８号、特開昭５７−７４７４６号、特開昭５７−７８５４２号、特開昭５７−７８５４３号、特開昭５７−９００５６号、特開昭５７−９００５７号、特開昭５７−９０６３２号、特開昭５７−１１６３４５号、特開昭５７−２０２３４９号、特開昭５８−４１５１号、特開昭５８−９０６４４号、特開昭５８−１４４３５８号、特開昭５８−１７７９５５号、特開昭５９−３１９６２号、特開昭５９−３３２５３号、特開昭５９−７１０５９号、特開昭５９−７２４４８号、特開昭５９−７８３５６号、特開昭５９−１３６３５１号、特開昭５９−２０１０６０号、特開昭６０−１５６４２号、特開昭６０−１４０３５１号、特開昭６０−１７９７４６号、特開昭６１−１１７５４号、特開昭６１−９０１６４号、特開昭６１−９０１６５号、特開昭６１−９０１６６号、特開昭６１−１１２１５４号、特開昭６１−２８１２４５号、特開昭６１−５１０６３号、特開昭６２−２６７３６３号、特開昭６３−６８８４４号、特開昭６３−８９８６６号、特開昭６３−１３９３５５号、特開昭６３−１４２０６３号、特開昭６３−１８３４５０号、特開昭６３−２８２７４３号、特開昭６４−２１４５５号、特開昭６４−７８２５９号、特開平１−２００２６７号、特開平１−２０２７５７号、特開平１−３１９７５４号、特開平２−７２３７２号、特開平２−２５４４６７号、特開平３−２７８０６３号、特開平４−９６０６８号、特開平４−９６０６９号、特開平４−１４７２６５号、特開平５−１４２８４１号、特開平５−３０３２２６号、特開平６−３２４５０４号、特開平７−１６８３７９号等の公報に記載の化合物が挙げられる。
【０１３０】
また、これらのアゾ顔料に用いられるカップラー成分の構造は多岐に渡る。たとえば特開昭５４−１７７３５号、特開昭５４−７９６３２号、特開昭５７−１７６０５５号、特開昭５９−１９７０４３号、特開昭６０−１３０７４６号、特開昭６０−１５３０５０号、特開昭６０−１０３０４８号、特開昭６０−１８９７５９号、特開昭６３−１３１１４６号、特開昭６３−１５５０５２号、特開平２−１１０５６９号、特開平４−１４９４４８号、特開平６−２７７０５号、特開平６−３４８０４７号等の公報に記載の化合物が挙げられる。
【０１３１】
上記アゾ顔料の具体例として以下の表に示す化合物が挙げられるが、これらに限定されるものではない。また、これらの化合物と他の電荷発生物質を併用することも可能である。
【０１３２】
【表１】
0003556391.tif 000112
【０１３３】
【表２】
0003556391.tif 000113
【０１３４】
【表３】
0003556391.tif 000114
【０１３５】
【表４】
0003556391.tif 000115
【０１３６】
【表５】
0003556391.tif 000116
【０１３７】
【表６】
0003556391.tif 000117
【０１３８】
【表７】
0003556391.tif 000118
【０１３９】
【表８】
0003556391.tif 000119
【０１４０】
【表９】
0003556391.tif 000120
【０１４１】
【表１０】
0003556391.tif 000121
【０１４２】
【表１１】
0003556391.tif 000122
【０１４３】
【表１２】
0003556391.tif 000123
【０１４４】
【表１３】
0003556391.tif 000124
【０１４５】
【表１４】
0003556391.tif 000125
【０１４６】
【表１５】
0003556391.tif 000126
【０１４７】
【表１６】
0003556391.tif 000127
【０１４８】
【表１７】
0003556391.tif 000128
【０１４９】
【表１８】
0003556391.tif 000129
【０１５０】
【表１９】
0003556391.tif 000130
【０１５１】
【表２０】
0003556391.tif 000131
【０１５２】
【表２１】
0003556391.tif 000132
【０１５３】
【表２２】
0003556391.tif 000133
【０１５４】
【表２３】
0003556391.tif 000134
【０１５５】
【表２４】
0003556391.tif 000135
【０１５６】
【表２５】
0003556391.tif 000136
【０１５７】
【表２６】
0003556391.tif 000137
【０１５８】
【表２７】
0003556391.tif 000138
【０１５９】
【表２８】
0003556391.tif 000139
【０１６０】
【表２９】
0003556391.tif 000140
【０１６１】
【表３０】
0003556391.tif 000141
【０１６２】
【表３１】
0003556391.tif 000142
【０１６３】
【表３２】
0003556391.tif 000143
【０１６４】
【表３３】
0003556391.tif 000144
【０１６５】
【表３４】
0003556391.tif 000145
【０１６６】
【表３５】
0003556391.tif 000146
【０１６７】
【表３６】
0003556391.tif 000147
【０１６８】
【表３７】
0003556391.tif 000148
【０１６９】
【表３８】
0003556391.tif 000149
【０１７０】
【表３９】
0003556391.tif 000150
【０１７１】
【表４０】
0003556391.tif 000151
【０１７２】
【表４１】
0003556391.tif 000152
【０１７３】
【表４２】
0003556391.tif 000153
【０１７４】
【表４３】
0003556391.tif 000154
【０１７５】
【表４４】
0003556391.tif 000155
【０１７６】
【表４５】
0003556391.tif 000156
【０１７７】
感光体の形態としては種々のものが知られているが、そのいずれにも用いることができる。例えば、導電性支持体上に電荷発生物質、電荷輸送物質、およびフィルム形成性結着剤樹脂からなる感光層を設けたものがある。また、導電性支持体上に、電荷発生物質と結着剤樹脂からなる電荷発生層と、電荷輸送物質と結着剤樹脂からなる電荷輸送層を設けた積層型の感光体も知られている。電荷発生層と電荷輸送層はどちらが上層となっても構わない。また、必要に応じて導電性支持体と感光層の間に下引き層を、感光体表面にオーバーコート層を、積層型感光体の場合は電荷発生層と電荷輸送層との間に中間層を設けることもできる。本発明の化合物を用いて感光体を作製する支持体としては金属製ドラム、金属板、導電性加工を施した紙、プラスチックフィルムのシート状、ドラム状あるいはベルト状の支持体等が使用される。
【０１７８】
それらの支持体上へ感光層を形成するために用いるフィルム形成性結着剤樹脂としては利用分野に応じて種々のものがあげられる。例えば複写用感光体の用途ではポリスチレン樹脂、ポリビニルアセタール樹脂、ポリスルホン樹脂、ポリカーボネート樹脂、酢ビ・クロトン酸共重合体樹脂、ポリエステル樹脂、ポリフェニレンオキサイド樹脂、ポリアリレート樹脂、アルキッド樹脂、アクリル樹脂、メタクリル樹脂、フェノキシ樹脂等が挙げられる。これらの中でも、ポリスチレン樹脂、ポリビニルアセタール樹脂、ポリカーボネート樹脂、ポリエステル樹脂、ポリアリレート樹脂等は感光体としての電位特性に優れている。又、これらの樹脂は、単独あるいは共重合体として１種又は２種以上を混合して用いることができる。これら結着剤樹脂の光導電性化合物に対して加える量は、２０〜１０００重量％が好ましく、５０〜５００重量％がより好ましい。
【０１７９】
積層型感光体の場合、電荷発生層に含有されるこれらの樹脂は、電荷発生物質に対して１０〜５００重量％が好ましく、５０〜１５０重量％がより好ましい。樹脂の比率が高くなりすぎると電荷発生効率が低下し、また樹脂の比率が低くなりすぎると成膜性に問題が生じる。また、電荷輸送層に含有されるこれらの樹脂は、電荷輸送物質に対して２０〜１０００重量％が好ましく、５０〜５００重量％がより好ましい。樹脂の比率が高すぎると感度が低下し、また、樹脂の比率が低くなりすぎると繰り返し特性の悪化や塗膜の欠損を招くおそれがある。
【０１８０】
これらの樹脂の中には、引っ張り、曲げ、圧縮等の機械的強度に弱いものがある。この性質を改良するために、可塑性を与える物質を加えることができる。具体的には、フタル酸エステル（例えばＤＯＰ、ＤＢＰ等）、リン酸エステル（例えばＴＣＰ、ＴＯＰ等）、セバシン酸エステル、アジピン酸エステル、ニトリルゴム、塩素化炭化水素等が挙げられる。これらの物質は、必要以上に添加すると電子写真特性の悪影響を及ぼすので、その割合は結着剤樹脂に対し２０％以下が好ましい。
【０１８１】
その他、感光体中への添加物として酸化防止剤やカール防止剤等、塗工性の改良のためレベリング剤等を必要に応じて添加することができる。
【０１８２】
一般式（１）または（２）で示される化合物は更に他の電荷輸送物質と組み合わせて用いることができる。電荷輸送物質には正孔輸送物質と電子輸送物質がある。前者の例としては、例えば特公昭３４−５４６６号公報等に示されているオキサジアゾール類、特公昭４５−５５５号公報等に示されているトリフェニルメタン類、特公昭５２−４１８８号公報等に示されているピラゾリン類、特公昭５５−４２３８０号公報等に示されているヒドラゾン類、特開昭５６−１２３５４４号公報等に示されているオキサジアゾール類等をあげることができる。一方、電子輸送物質としては、例えばクロラニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、１，３，７−トリニトロジベンゾチオフェン、１，３，７−トリニトロジベンゾチオフェン−５，５−ジオキシドなどがある。これらの電荷輸送物質は単独または２種以上組み合わせて用いることができる。
【０１８３】
また、本発明の有機導電性材料と電荷移動錯体を形成し、更に増感効果を増大させる増感剤としてある種の電子吸引性化合物を添加することもできる。この電子吸引性化合物としては例えば、２，３−ジクロロ−１，４−ナフトキノン、１−ニトロアントラキノン、１−クロロ−５−ニトロアントラキノン、２−クロロアントラキノン、フェナントレンキノン等のキノン類、４−ニトロベンズアルデヒド等のアルデヒド類、９−ベンゾイルアントラセン、インダンジオン、３，５−ジニトロベンゾフェノン、３，３′，５，５′−テトラニトロベンゾフェノン等のケトン類、無水フタル酸、４−クロロナフタル酸無水物等の酸無水物、テレフタラルマロノニトリル、９−アントリルメチリデンマロノニトリル、４−ニトロベンザルマロノニトリル、４−（ｐ−ニトロベンゾイルオキシ）ベンザルマロノニトリル等のシアノ化合物、３−ベンザルフタリド、３−（α−シアノ−ｐ−ニトロベンザル）フタリド、３−（α−シアノ−ｐ−ニトロベンザル）−４，５，６，７−テトラクロロフタリド等のフタリド類等を挙げることができる。
【０１８４】
本発明の有機光導電性材料は、感光体の形態に応じて上記の種々の添加物質と共に適当な溶剤中に溶解又は分散し、その塗布液を先に述べた導電性支持体上に塗布し、乾燥して感光体を製造することができる。
【０１８５】
塗布溶剤としてはクロロホルム、ジクロロエタン、ジクロロメタン、トリクロロエタン、トリクロロエチレン、クロロベンゼン、ジクロロベンゼン等のハロゲン化炭化水素、ベンゼン、トルエン、キシレン等の芳香族炭化水素、ジオキサン、テトラヒドロフラン、メチルセロソルブ、エチルセロソルブ、エチレングリコールジメチルエーテル等のエーテル系溶剤、メチルエチルケトン、メチルイソブチルケトン、メチルイソプロピルケトン、シクロヘキサノン等のケトン系溶剤、酢酸エチル、蟻酸メチル、メチルセロソルブアセテート等のエステル系溶剤、Ｎ，Ｎ−ジメチルホルムアミド、アセトニトリル、Ｎ−メチルピロリドン、ジメチルスルホキシド等の非プロトン性極性溶剤及びアルコール系溶剤等を挙げることができる。これらの溶剤は単独または２種以上の混合溶剤として使用することができる。
【０１８６】
【実施例】
次に本発明を実施例によりさらに詳細に説明するが、本発明はこれらに何ら限定されるものではない。
【０１８７】
合成例１  ジベンゾチオフェン−２−カルボキサアルデヒドの合成
２−ブロモジベンゾチオフェン２４ｇとジエチルエーテル２２０ｍｌを混合し、寒剤浴上で窒素雰囲気下に撹拌しながら内温を０℃  以下に保ちつつ、ノルマルブチルリチウムのヘキサン溶液（１．６ｍｏｌ／ｌ）６８ｍｌを滴下した。次いでＮ，Ｎ−ジメチルホルムアミド９ｍｌを内温１０℃以下に保ちつつ滴下した後、反応を完結させるため油浴上で３時間加熱環流した。放冷後、反応液を水１．０ｌで加水分解して有機成分を酢酸エチルで抽出し、希塩酸、水、飽和食塩水で順次洗浄した。無水硫酸ナトリウムで乾燥した後減圧下に溶媒を除去し、得られた固体をシリカゲルカラムクロマトグラフィーで精製して融点１０５．８〜１０６．５℃のジベンゾチオフェン−２−カルボキサルデヒド１３ｇを得た。
【０１８８】
合成例２    例示化合物化１２の合成
ジベンゾチオフェン−２−カルボキサルデヒド２．１ｇ、１−メチル−１−フェニルヒドラジン１．３ｇ、酢酸０．３ｍｌ及びエタノール３０ｍｌを混合し、３０分間加熱環流した。放冷後析出した結晶を濾取し、酢酸エチル１００ｍｌで再結晶して２．６ｇの化合物化１２を得た。得られた化合物化１２の融点は１８２．４〜１８２．７℃であった。
【０１８９】
合成例３    例示化合物化７６の合成
ジベンゾチオフェン−２−カルボキサアルデヒド２．１２ｇ、ベンゾヒドリルホスホン酸ジエチル３．３４ｇ及びエチレングリコールジメチルエーテル３０ｍｌを混合し、氷浴上撹拌下に、カリウム−ｔ−ブトキシド１．６８ｇを添加した。室温で更に１時間撹拌を続けた後、水１５０ｍｌを添加して有機成分をトルエンで抽出し、希塩酸、飽和食塩水で順次洗浄した。無水硫酸ナトリウムで乾燥した後減圧下に濃縮し、得られたオイル状物をシリカゲルクロマトグラフィーで精製して化合物化７６の白色結晶２．６９ｇを得た。得られた化合物化７６の融点は１０６．６〜１０７．５℃であった。
【０１９０】
実施例１
アゾ顔料（Ａ−１）１重量部及びポリエステル樹脂（東洋紡製バイロン２００）１重量部をテトラヒドロフラン１００重量部と混合し、ペイントコンディショナー装置でガラスビーズと共に２時間分散した。こうして得た分散液を、アプリケーターにてアルミ蒸着ポリエステル上に塗布して乾燥し、膜厚約０．２μの電荷発生層を形成した。次にヒドラゾン化合物（例示化合物化１２）を、ポリアリレート樹脂（ユニチカ製Ｕ−ポリマー）と１：１の重量比で混合し、ジクロロエタンを溶媒として１０％の溶液を作り、上記の電荷発生層の上にアプリケーターで塗布して膜厚約２０μの電荷輸送層を形成した。
【０１９１】
この様にして作製した積層型感光体について、静電記録試験装置（川口電気製ＳＰ−４２８）を用いて電子写真特性の評価を行なった。
測定条件：印加電圧−６ｋＶ、スタティックＮｏ．  ３（ターンテーブルの回転スピードモード：１０ｍ／ｍｉｎ  ）。その結果、帯電電位（Ｖｏ）が−８３０Ｖ、半減露光量（Ｅ１／２）が０．９ルックス・秒と高感度の値を示した。
【０１９２】
更に同装置を用いて、帯電−除電（除電光：白色光で４００ルックス×１秒照射）を１サイクルとする繰返し使用に対する特性評価を行った。５０００回での繰返しによる帯電電位の変化を求めたところ、１回目の帯電電位（Ｖｏ）−８３０Ｖに対し、５０００回目の帯電電位（Ｖｏ）は−８２０Ｖであり、繰返しによる電位の低下がなく安定した特性を示した。また、１回目の半減露光量（Ｅ１／２）０．９ルックス・秒に対して５０００回目の半減露光量（Ｅ１／２）は０．９ルックス・秒と変化がなく優れた特性を示した。
【０１９３】
実施例２〜９
実施例１のアゾ顔料（Ａ−１）及び例示化合物化１２の代わりに、それぞれ表４６に示すアゾ顔料及びヒドラゾン化合物を用いる他は、実施例１と同様にして感光体を作製してその特性を評価した。結果を表４６に示す。
【０１９４】
【表４６】
0003556391.tif 000157
【０１９５】
実施例１０〜１８
実施例１のアゾ顔料の代わりにＸ型無金属フタロシアニンを、例示化合物化１２の代わりにそれぞれ表４７に示すヒドラゾン化合物を用いる他は、実施例１と同様にして感光体を作製してその特性を評価した。結果を表４７に示す。
【０１９６】
【表４７】
0003556391.tif 000158
【０１９７】
実施例１９
アゾ顔料（Ａ−１）１重量部とテトラヒドロフラン４０重量部を、ペイントコンディショナー装置でガラスビーズと共に４時間分散処理した。こうして得た分散液に、ヒドラゾン化合物（例示化合物化１２）を２．５重量部、ポリカーボネート樹脂（ＰＣＺ−２００；三菱ガス化学製）１０重量部、テトラヒドロフラン６０重量部を加え、さらに３０分間のペイントコンディショナー装置で分散処理を行った後、アプリケーターにてアルミ蒸着ポリエステル上に塗布し、膜厚約１５μの感光体を形成した。この感光体の電子写真特性を、実施例１と同様にして評価した。ただし、印加電圧のみ＋５ｋＶに変更した。その結果、第一回目の帯電電位（Ｖｏ）＋４２０Ｖ、半減露光量（Ｅ１／２）１．２ルックス・秒、５０００回繰り返し後の帯電電位（Ｖｏ）＋４１０Ｖ、半減露光量（Ｅ１／２）１．１ルックス・秒と、高感度でしかも変化の少ない、優れた特性を示した。
【０１９８】
実施例２０〜２７
実施例１９のアゾ顔料（Ａ−１）及び例示化合物化１２の代わりに、それぞれ表４８に示すアゾ顔料及びヒドラゾン化合物を用いる他は、実施例１９と同様にして感光体を作製してその特性を評価した。結果を表４８に示す。
【０１９９】
【表４８】
0003556391.tif 000159
【０２００】
実施例２８
実施例１の例示化合物化１２の代わりに例示化合物化７６を用いる他は、実施例１と同様にして感光体を作製してその特性を評価した。その結果、帯電電位（Ｖｏ）が−８１５Ｖ、半減露光量（Ｅ１／２）が０．９ルックス・秒と高感度の値を示した。
【０２０１】
更に同装置を用いて、帯電−除電（除電光：白色光で４００ルックス×１秒照射）を１サイクルとする繰返し使用に対する特性評価を行った。５０００回での繰返しによる帯電電位の変化を求めたところ、１回目の帯電電位（Ｖｏ）−８１５Ｖに対し、５０００回目の帯電電位（Ｖｏ）は−８００Ｖであり、繰返しによる電位の低下が少なく安定した特性を示した。また、１回目の半減露光量（Ｅ１／２）０．９ルックス・秒に対して５０００回目の半減露光量（Ｅ１／２）は０．９ルックス・秒と変化がなく優れた特性を示した。
【０２０２】
実施例２９〜３６
実施例１のアゾ顔料（Ａ−１）及び例示化合物化１２の代わりに、それぞれ表４９に示すアゾ顔料及びスチルベン化合物を用いる他は、実施例１と同様にして感光体を作製してその特性を評価した。結果を表４９に示す。
【０２０３】
【表４９】
0003556391.tif 000160
【０２０４】
実施例３７〜４５
実施例１のアゾ顔料の代わりにＸ型無金属フタロシアニンを、例示化合物化１２の代わりにそれぞれ表５０に示すスチルベン化合物を用いる他は、実施例１と同様にして感光体を作製してその特性を評価した。結果を表５０に示す。
【０２０５】
【表５０】
0003556391.tif 000161
【０２０６】
実施例４６
実施例１９の例示化合物化１２の代わりに、例示化合物化７６を用いる他は、実施例１９と同様にして感光体を作製してその特性を評価した。その結果、１回目の帯電電位（Ｖｏ）＋４３０Ｖ、半減露光量（Ｅ１／２）１．３ルックス・秒、５０００回繰り返し後の帯電電位（Ｖｏ）＋４１５Ｖ、半減露光量（Ｅ１／２）１．３ルックス・秒と、高感度でしかも変化の少ない、優れた特性を示した。
【０２０７】
実施例４７〜５４
実施例１９のアゾ顔料（Ａ−１）及び例示化合物化１２の代わりに、それぞれ表５１に示すアゾ顔料及びスチルベン化合物を用いる他は、実施例１９と同様にして感光体を作製してその特性を評価した。結果を表５１に示す。
【０２０８】
【表５１】
0003556391.tif 000162
【０２０９】
比較例１
電荷輸送物質として例示化合物化１２の代わりに比較化合物化１１２を用いる他は、実施例１と同様に感光体を作製してその特性を評価した。その結果、１回目の帯電電位は（Ｖｏ）−７００Ｖ、  半減露光量（Ｅ１／２）は１．８ルックス・秒と感度が低く、また５０００回目の帯電電位（Ｖｏ）は−５００Ｖ、半減露光量（Ｅ１／２）１．５ルックス・秒であり、繰り返しによる大幅な電位の低下がみられた。
【０２１０】
比較例２
電荷輸送物質として例示化合物化１２の代わりに比較化合物化１１３を用いる他は、実施例１０と同様に感光体を作製してその特性を評価した。その結果、１回目の帯電電位（Ｖｏ）は−７３０Ｖ、半減露光量（Ｅ１／２）は１．２ルックス・秒と比較的良好な結果であったが、５０００回目の帯電電位（Ｖｏ）は−３３０Ｖ、半減露光量（Ｅ１／２）１．０ルックス・秒であり、繰り返しによる大幅な電位の低下がみられた。
【０２１１】
比較例３
電荷輸送物質として例示化合物化１２の代わりに比較化合物化１１４を用いる他は、実施例１９と同様にして感光体を作製してその特性を評価した。その結果帯電電位（Ｖｏ）が３５０Ｖ、半減露光量（Ｅ１／２）が６．７ルックス・秒と感度不足であった。
【０２１２】
【化１１２】
0003556391.tif 000163
【０２１３】
【化１１３】
0003556391.tif 000164
【０２１４】
【化１１４】
0003556391.tif 000165
【０２１５】
【発明の効果】
以上から明らかなように、本発明の有機光導電性材料を用いれば高感度で高耐久性を有する電子写真感光体を提供することができる。